제조 예 11 , 12 , 13 및 14 에서 얻 어 진 리튬 이 차 전지 와 의 특성 비교 를 위해 15 ㎛ 두께 의 알루미늄 집 전체 와 , 15 ㎛ 두께 의 구리 집 전체 표면 에 각각 양극 활물질 슬러리 및 음극 활물질 슬러리 를 각각 60 ㎛ 의 두께 로 코팅 하 여 전극 필름 들 을 제조 하 였 다 . 이 때 , 대응 하 는 제조 예 들 에서 와 동일 한 조성 의 양극 활물질 슬러리 및 음극 활물질 슬러리 를 사용 하 였 다 . 제조 된 전극 필름 들 사이 에 25 ㎛ 두께 의 분리 막 을 넣 어 라미 네이션 한 후 전해액 을 주입 하 여 리튬 이온 전지 단전지 ( single cell ) 를 구성 하 였 다 .